(57)【要約】【課題】衣料として着用した際に衣料の振動を軽減することが可能な衣料用布帛および該布帛を用いてなる衣料を提供する。【解決手段】単繊維径が１０〜１０００ｎｍのフィラメント糸Ａを含み、かつ該フィラメント糸Ａが少なくとも布帛の表裏どちらかの表面に露出しており、かつ布帛の目付けが１０〜２００ｇ／ｍ２の範囲内であることを特徴とする衣料用布帛、および該布帛を用いてなる衣料。【選択図】なし【特許請求の範囲】
【請求項１】
単繊維径が１０〜１０００ｎｍのフィラメント糸Ａを含み、かつ該フィラメント糸Ａが少なくとも布帛の表裏どちらかの表面に露出しており、かつ布帛の目付けが１０〜２００ｇ／ｍ２の範囲内であることを特徴とする衣料用布帛。
【請求項２】
布帛が編物組織を有する、請求項１に記載の衣料用布帛。
【請求項３】
前記フィラメント糸Ａが露出した布帛表面の摩擦係数が１．０以上である、請求項１または請求項２に記載の衣料用布帛。
【請求項４】
前記フィラメント糸Ａがポリエステルからなる、請求項１〜３のいずれかに記載の衣料用布帛。
【請求項５】
前記フィラメント糸Ａのフィラメント数が５００本以上である、請求項１〜４のいずれかに記載の衣料用衣服。
【請求項６】
前記フィラメント糸Ａが、海成分と島成分とからなる海島型複合繊維の海成分を溶解除去して得られた糸条である、請求項１〜５のいずれかに記載の衣料用布帛。
【請求項７】
他の糸として、単繊維径が１０００ｎｍより大の弾性繊維糸が布帛に含まれる、請求項１〜６のいずれかに記載の衣料用布帛。
【請求項８】
請求項１〜７のいずれかに記載の布帛を用いてなる、スポーツウエアー、アウターウエアー、インナーウエアー、水着、紳士衣料、婦人衣料、医療用衣料、浴衣、作業衣、防護服、手袋、靴下、サポーターからなる群より選択されるいずれかの衣料。
【発明の詳細な説明】
【技術分野】
【０００１】
本発明は、衣料として着用した際に衣料の振動を軽減することが可能な衣料用布帛および該布帛を用いてなる衣料に関する。
【背景技術】
【０００２】
従来、衣料用布帛としては、ポリエステル繊維やナイロン繊維などの合成繊維や、綿やウールなどの天然繊維を用いたものが知られている（例えば、特許文献１参照）。
しかしながら、従来の衣料では、マラソンなどで長時間着用すると皮膚と衣服とがこすれて肌を傷つけたり出血するという問題があった。また、運動時の衣服の振動を抑えるために布帛のストレッチ性を大きくして体を締め付けると、血流が阻害されたり、着用快適性が損われるという問題があった。
【０００３】
なお近年、ナノファイバーと称せられる超極細繊維が提案されている。例えば、ポリエステルなどの合成繊維を超極細繊維化することにより、これまでの繊維では得ることのできなかった質感や機能を付与することが可能となり、さかんに開発が行われている（例えば、特許文献２、特許文献３、特許文献４、特許文献５参照）。
【０００４】
【特許文献１】特開２００５−１４６４８５号公報
【特許文献２】特開２０００−２０７３１９号公報
【特許文献３】実用新案登録第２５６７４３８号公報
【特許文献４】特開２０００−８２５２号公報
【特許文献５】特開２００７−２３６４号公報
【発明の開示】
【発明が解決しようとする課題】
【０００５】
本発明は上記の背景に鑑みなされたものであり、その目的は、衣料として着用した際に衣料の振動を軽減することが可能な衣料用布帛および該布帛を用いてなる衣料を提供することにある。
【課題を解決するための手段】
【０００６】
本発明者らは上記の課題を達成するため鋭意検討した結果、単繊維径が１０００ｎｍ以下の超極細繊維を用いた布帛で構成される衣料を着用すると、衣料が肌に密着して衣服の振動が抑制されることを見出し、さらに鋭意検討を重ねることにより本発明を完成するに至った。
【０００７】
かくして、本発明によれば「単繊維径が１０〜１０００ｎｍのフィラメント糸Ａを含み、かつ該フィラメント糸Ａが少なくとも布帛の表裏どちらかの表面に露出しており、かつ布帛の目付けが１０〜２００ｇ／ｍ２の範囲内であることを特徴とする衣料用布帛。」が提供される。
【０００８】
その際、布帛が編物組織を有することが好ましい。また、前記フィラメント糸Ａが露出した布帛表面の摩擦係数が１．０以上であることが好ましい。また、前記フィラメント糸Ａがポリエステルからなることが好ましい。また、前記フィラメント糸Ａのフィラメント数が５００本以上であることが好ましい。また、前記フィラメント糸Ａが、海成分と島成分とからなる海島型複合繊維の海成分を溶解除去して得られた糸条であることが好ましい。また、他の糸として、単繊維径が１０００ｎｍより大の弾性繊維糸が布帛に含まれることが好ましい。
【０００９】
また、本発明によれば、前記の布帛を用いてなる、スポーツウエアー、アウターウエアー、インナーウエアー、水着、紳士衣料、婦人衣料、医療用衣料、浴衣、作業衣、防護服、手袋、靴下、サポーターからなる群より選択されるいずれかの衣料が提供される。
【発明の効果】
【００１０】
本発明によれば、衣料として着用した際に衣料の振動を軽減することが可能な衣料用布帛および該布帛を用いてなる衣料が得られる。また、本発明の衣料用布帛および衣料は、肌への刺激が小さいという効果や、放熱量を大きくするという効果も奏する。
【発明を実施するための最良の形態】
【００１１】
以下、本発明の実施の形態について詳細に説明する。
まず、フィラメント糸Ａ（以下、「ナノファイバー」と称することもある。）において、その単繊維径（単繊維の直径）が１０〜１０００ｎｍ（好ましくは１００〜９００ｎｍ、特に好ましくは５５０〜９００ｎｍ）の範囲内であることが肝要である。かかる単繊維径を単繊維繊度に換算すると、０．０００００１〜０．０１ｄｔｅｘに相当する。該単繊維径が１０ｎｍよりも小さい場合は繊維強度が低下するため実用上好ましくない。逆に、該単繊維径が１０００ｎｍよりも大きい場合は、布帛表面の摩擦係数が大きくならず、衣料として着用した際に衣料の振動を軽減することができないおそれがあり好ましくない。ここで、単繊維の断面形状が丸断面以外の異型断面である場合には、外接円の直径を単繊維径とする。なお、単繊維径は、透過型電子顕微鏡で繊維の横断面を撮影することにより測定が可能である。また、単繊維繊度のばらつきが−２０％〜＋２０％の範囲内であることが好ましい。
【００１２】
前記フィラメント糸Ａにおいて、フィラメント数は特に限定されないが、衣料の振動軽減効果を得る上で５００本以上（より好ましくは２０００〜１００００本）であることが好ましい。また、フィラメント糸Ａの総繊度（単繊維繊度とフィラメント数との積）としては、５〜１５０ｄｔｅｘの範囲内であることが好ましい。
【００１３】
前記フィラメント糸Ａの繊維形態は特に限定されないが、長繊維（マルチフィラメント糸）であることが好ましい。単繊維の断面形状も特に限定されず、丸、三角、扁平、中空など公知の断面形状でよい。また、通常の空気加工、仮撚捲縮加工が施されていてもさしつかえない。
【００１４】
前記フィラメント糸Ａを形成するポリマーの種類としては特に限定されないが、ポリエステル系ポリマーが好ましい。例えば、ポリエチレンテレフタレートやポリトリメチレンテレフタレート、ポリブチレンテレフタレート、ポリ乳酸、ステレオコンプレックスポリ乳酸、第３成分を共重合させたポリエステルなどが好ましく例示される。かかるポリエステルとしては、マテリアルリサイクルまたはケミカルリサイクルされたポリエステルであってもよい。さらには、特開２００４−２７００９７号公報や特開２００４−２１１２６８号公報に記載されているような、特定のリン化合物およびチタン化合物を含む触媒を用いて得られたポリエステルでもよい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００１５】
本発明の布帛は、前記のフィラメント糸Ａのみで構成されていてもよいが、布帛重量に対して７０重量％以下であれば、他の糸条が１種類または複数種類含まれていてもよい。その際、かかる他の糸条としては、単繊維径が１０００ｎｍより大の、前記のようなポリエステルからなるポリエスエテル糸条や弾性繊維糸が好ましい。特に、他の糸条として弾性繊維糸が含まれていると、布帛にストレッチ性が付加され好ましい。
【００１６】
ここで、かかる弾性繊維糸としては、ポリブチレンテレフタレートをハードセグメントとし、ポリオキシエチレングリコールをソフトセグメントとするポリエーテルエステルエラストマーからなる吸水性ポリエーテルエステル弾性繊維糸、ポリブチレンテレフタレートをハードセグメントとし、ポリテトラメチレンオキシドグリコールをソフトセグメントとするポリエーテルエステルエラストマーからなる非吸水性ポリエーテルエステル弾性繊維糸、ポリウレタン弾性繊維糸、ポリトリメチレンテレフタレート糸、合成ゴム系弾性繊維糸、天然ゴム系弾性繊維糸などが好適に例示される。
【００１７】
前記弾性繊維糸の総繊度としては、５〜１００ｄｔｅｘ（より好ましくは１０〜４０ｄｔｅｘ）の範囲内であることが好ましい。弾性繊維糸の総繊度がこれらの範囲より大きいと、伸縮性が大きすぎて、布帛の風合いを阻害したり、布帛の外観に現れることで布帛品位を悪くするおそれがある。また、これらの範囲より小さいと、糸の摩擦力により伸縮性が損なわれ、伸縮回復力に欠けたり、布帛の耐久性が失われたりするおそれがある。なお、前記弾性繊維糸の破断伸度は４００％以上のものが好ましく、染色加工時の熱処理によって性能を損なわないものが好ましい。
【００１８】
本発明の布帛において、前記フィラメント糸Ａと弾性繊維糸とが複合糸として含まれていてもよいし、両者が引き揃えられて含まれていてもよいし、両者が交編されていてもよい。なお、布帛には、さらに他の繊維としてポリエステル繊維などが含まれていてもさしつかえない。
【００１９】
本発明の布帛はフィラメント糸Ａを含み、かつ該フィラメント糸Ａがその布帛表面に露出している。該フィラメント糸Ａがその布帛表面に露出することにより、布帛と肌との摩擦が大きくなり、衣料として着用した際に衣料の振動を軽減することが可能となる。ここで、該フィラメント糸Ａは少なくとも布帛の表裏どちらか一方の表面に露出しておればよいが表裏の両表面に露出していることが好ましい。また、前記フィラメント糸Ａが露出する布帛表面において、前記フィラメント糸Ａのみが露出することが好ましい。
【００２０】
また、本発明の布帛において、布帛の目付けが１０〜２００ｇ／ｍ２（好ましくは５０〜１５０ｇ／ｍ２）の範囲内であることが肝要である。該目付けが１０ｇ／ｍ２未満では、布帛の強度が低下し好ましくない。逆に、該目付けが２００ｇ／ｍ２よりも大きいと、衣料の振動を軽減することが難しくなるだけでなく、布帛の厚さが厚くなり、通気性や着用快適性が損われるおそれもある。
【００２１】
本発明の布帛は例えば以下の製造方法により製造することができる。まず、海成分と、その径が１０〜１０００ｎｍである島成分とで形成される海島型複合繊維（フィラメント糸Ａ用繊維）を用意する。かかる海島型複合繊維としては、特開２００７−２３６４号公報に開示された海島型複合繊維マルチフィラメント（島数１００〜１５００）が好ましく用いられる。
【００２２】
ここで、海成分ポリマーとしては、繊維形成性の良好なポリエステル、ポリアミド、ポリスチレン、ポリエチレンなどが好ましい。例えば、アルカリ水溶液易溶解性ポリマーとしては、ポリ乳酸、超高分子量ポリアルキレンオキサイド縮合系ポリマー、ポリエチレングルコール系化合物共重合ポリエステル、ポリエチレングリコール系化合物と５−ナトリウムスルホン酸イソフタル酸の共重合ポリエステルが好適である。なかでも、５−ナトリウムスルホイソフタル酸６〜１２モル％と分子量４０００〜１２０００のポリエチレングルコールを３〜１０重量％共重合させた固有粘度が０．４〜０．６のポリエチレンテレフタレート系共重合ポリエステルが好ましい。
【００２３】
一方、島成分ポリマーは、繊維形成性のポリエチレンテレフタレートやポリトリメチレンテレフタレート、ポリブチレンテレフタレート、ポリ乳酸、第３成分を共重合させたポリエステルなどのポリエステルが好ましい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００２４】
上記の海成分ポリマーと島成分ポリマーからなる海島型複合繊維は、溶融紡糸時における海成分の溶融粘度が島成分ポリマーの溶融粘度よりも大きいことが好ましい。また、島成分の径は、１０〜１０００ｎｍの範囲とする必要がある。その際、該径が真円でない場合は外接円の直径を求める。前記の海島型複合繊維において、その海島複合重量比率（海：島）は、４０：６０〜５：９５の範囲が好ましく、特に３０：７０〜１０：９０の範囲が好ましい。
【００２５】
かかる海島型複合繊維マルチフィラメント糸は、例えば以下の方法により容易に製造することができる。すなわち、前記の海成分ポリマーと島成分ポリマーとを用い溶融紡糸する。溶融紡糸に用いられる紡糸口金としては、島成分を形成するための中空ピン群や微細孔群を有するものなど任意のものを用いることができる。吐出された海島型断面複合繊維マルチフィラメント糸は、冷却風によって固化され、好ましくは４００〜６０００ｍ／分で溶融紡糸された後に巻き取られる。得られた未延伸糸は、別途延伸工程をとおして所望の強度・伸度・熱収縮特性を有する複合繊維とするか、あるいは、一旦巻き取ることなく一定速度でローラーに引き取り、引き続いて延伸工程をとおした後に巻き取る方法のいずれでも構わない。さらに、仮撚捲縮加工を施してもよい。かかる海島型複合繊維マルチフィラメント糸において、単糸繊維繊度、フィラメント数、総繊度としてはそれぞれ単糸繊維繊度０．５〜１０．０ｄｔｅｘ、フィラメント数５〜７５本、総繊度３０〜１７０ｄｔｅｘ（好ましくは３０〜１００ｄｔｅｘ）の範囲内であることが好ましい。ここで、
次いで、総繊度３０〜１７０ｄｔｅｘの海島型複合繊維マルチフィラメント糸を単独で用いるか、必要に応じて単繊維径が１０００ｎｍより大の弾性繊維糸など他の糸とともに用いて布帛を得る。その際、布帛は織物組織または編物組織を有することが好ましい。特に編物組織を有していると、通気性およびストレッチ性に優れるため特に好ましい。これらの織物や編物は常法により容易に製編織することができる。その際、最終的に得られる布帛において、フィラメント糸Ａがその布帛表面に露出しており、かつ布帛の目付けが１０〜２００ｇ／ｍ２の範囲内となるよう、糸の繊度や織編密度を適宜選定することが肝要である。
【００２６】
ここで、織物組織としては、平織、綾織、朱子織等の三原組織、変化組織、たて二重織、よこ二重織等の片二重組織、たてビロードなどが例示される。また、編物組織としては、緯編物（丸編物）であっても良いし、経編物であってもよい。緯編組織としては、平編、ゴム編、両面編、パール編、タック編、浮き編、片畔編、レース編、添え毛編等が例示され、経編組織としては、シングルデンビー編、シングルアトラス編、ダブルコード編、ハーフ編、ハーフベース編、サテン編、ハーフトリコット編、裏毛編、ジャガード編等などが例示されるがこれらに限定されない。層数も単層でもよいし、２層以上の多層でもよい。
【００２７】
なお、かかる布帛には前記の海島型複合繊維糸条や弾性糸以外にポリエステル糸条などが含まれていてもよい。
【００２８】
次いで、該布帛にアルカリ水溶液処理を施し、前記海島型複合繊維の海成分をアルカリ水溶液で溶解除去することにより、海島型複合繊維フィラメント糸を単繊維径が１０〜１０００ｎｍのポリエステルマルチフィラメント糸Ａとする。その際、アルカリ水溶液処理の条件としては、濃度３〜４％のＮａＯＨ水溶液を使用し５５〜６５℃の温度で処理するとよい。
【００２９】
また、常法の起毛加工、撥水加工、さらには、紫外線遮蔽あるいは制電剤、抗菌剤、消臭剤、防虫剤、蓄光剤、再帰反射剤、マイナスイオン発生剤等の機能を付与する各種加工を付加適用してもよい。また、布帛にバッフィング加工またはブラシ処理加工が施すと、ヌメリ感に優れた風合いを呈し好ましい。
【００３０】
かくして得られた布帛には、単繊維径が１０〜１０００ｎｍの超極細のフィラメント糸Ａが含まれ、かつ該フィラメント糸Ａがその布帛表面に露出しており、さらには布帛の目付けが特定の範囲内であるので、衣料として着用した際に、衣料が肌に密着し衣料の振動を軽減することが可能となる。ここで、該布帛の表面摩擦係数としては１．０以上であると、肌や他の衣料と該布帛との密着性、摩擦性がよくなり衣服の振動が軽減され、好ましい。ただし、かかる表面摩擦係数は以下の方法により測定するものとする。すなわち、底面積５×８ｃｍ、高さ３ｃｍ、重量１００ｇの木製ヘッドに試料を取り付けたのち、シリコンゴムを敷いた平滑台にヘッドを乗せ、自記記録装置付定速伸長形引張試験機を用いて移動速度１００ｍｍ／ｍｉｎにてヘッドを移動させ、移動距離１０ｍｍ〜１５０ｍｍの平均値を計測し、１００で割った数値を算出する。
【００３１】
また、本発明の布帛は、単繊維径が１０〜１０００ｎｍの超極細のフィラメント糸Ａが布帛表面に露出しているので、肌への刺激が小さいという効果も奏する。また、超極細繊維特有のヌメリ感のある風合いを呈し、かつ肌への刺激が抑制される。さらには、布帛が肌に密着するので放熱量を大きくすることができるため、マラソンなどで体温が上昇しても体を冷却しやすいという効果を奏する。
【００３２】
次に、本発明の衣料は、前記の布帛を用いてなる、スポーツウエアー、アウターウエアー、インナーウエアー、水着、紳士衣料、婦人衣料、医療用衣料、浴衣、作業衣、防護服、手袋、靴下、サポーターからなる群より選択されるいずれかの衣料である。なかでもスポーツウエアーとインナーウエアーが好ましい。特にマラソン用ウエアーが好ましい。ここで、前記布帛を用いて衣料を作成する場合には、着用衣服圧が６Ｋｐａ以下であることが好ましい。６Ｋｐａより大きい衣服圧であると、着用時の身体を必要以上に締め付けることとなり、血流を阻害したり、着脱がしにくかったり、着用時に不快感を感じるおそれがある。
【００３３】
かかる衣料は前記の布帛を用いているので、着用した際に衣料の振動が抑制され、マラソンなどのスポーツを行った際に、皮膚と衣服とがこすれて肌を傷つけたり出血するという問題が発生しにくい。
【実施例】
【００３４】
次に本発明の実施例及び比較例を詳述するが、本発明はこれらによって限定されるものではない。なお、実施例中の各測定項目は下記の方法で測定した。
【００３５】
＜溶融粘度＞乾燥処理後のポリマーを紡糸時のルーダー溶融温度に設定したオリフィスにセットして５分間溶融保持したのち、数水準の荷重をかけて押し出し、そのときのせん断速度と溶融粘度をプロットする。そのプロットをなだらかにつないで、せん断速度−溶融粘度曲線を作成し、せん断速度が１０００秒−１の時の溶融粘度を見る。
【００３６】
＜溶解速度＞海・島成分の各々０．３φ−０．６Ｌ×２４Ｈの口金にて１０００〜２０００ｍ／分の紡糸速度で糸を巻き取り、さらに残留伸度が３０〜６０％の範囲になるように延伸して、８４ｄｔｅｘ／２４ｆｉｌのマルチフィラメントを作製する。これを各溶剤にて溶解しようとする温度で浴比１００にて溶解時間と溶解量から、減量速度を算出した
【００３７】
＜摩擦係数＞
底面積５×８ｃｍ、高さ３ｃｍ、重量１００ｇの木製ヘッドに試料を取り付けたのち、シリコンゴムを敷いた平滑台にヘッドを乗せ、自記記録装置付定速伸長形引張試験機を用いて移動速度１００ｍｍ／ｍｉｎにてヘッドを移動させ、移動距離１０ｍｍ〜１５０ｍｍの平均値を計測し、１００で割った数値を算出した。
【００３８】
＜衣服振動性＞
ウエアー表面に加速度計と再帰反射素子を胸、脇、腹部分に取り付け、前記ウエアーを着用してランニングマシンにて時速８ｋｍで走行した時の加速度計の数値および超高速度カメラにて撮影を行い、三次元動作解析装置にて振幅を読み取った。加速度は１歩分の数値を積分換算したものの平均値を算出した。振幅で２５ｍｍ以下が合格であり、加速度で２５０以下が合格である。
【００３９】
＜衣服圧＞
衣服圧測定装置（ＡＭＩ社製）を使用し、受圧部に直径２０ｍｍのエアーパックを使用し、前腕部と胸部にて測定を行い平均値を算出した。
【００４０】
＜風合い＞
編地表面の風合いを試験者３人が官能評価し、３級：超極細繊維（ナノファイバー）特有の風合いを呈する、２級：普通、１級：超極細繊維特有の風合いを呈さない、の３段階に評価した。
【００４１】
＜単繊維径＞
編地を電子顕微鏡で写真撮影した後、ｎ数５で単繊維径を測定しその平均値を求めた。
【００４２】
＜目付け＞
ＪＩＳ  Ｌ  １０１８により目付け（ｇ／ｍ２）を測定した。
【００４３】
＜皮膚刺激試験＞
布帛を温度２０℃、湿度６５％ＲＨの環境下で２４時間以上放置したのち、同環境下で水分蒸散量測定装置（テヴァメーター  ＣＫ社製）および紅斑測定装置（メグザメーター  ＣＫ社製）を用いて以下の条件で摩擦前後の水分蒸散量値および紅斑値の差を平均して皮膚刺激性指数とした。水分蒸散量値の差で１．２以下を良好、１．０以下を極めて良好と判断する。また、紅斑値の差で４０以下を良好、３０以下を極めて良好と判断する。
1)被験者：２０代から４０代の健常肌の男女１０名
2)接圧：３ｋｐa
3)回数：１００往復（１往復／秒）
4)測定部位：前腕内側中央部
【００４４】
＜放熱量＞
布帛を温度２０℃、湿度６５％ＲＨの環境下で２４時間以上放置したのち、３０ｃｍ×３０ｃｍに裁断する。裁断した試料を、温度２０℃×６５％ＲＨの環境下で発熱体に乗せ、試料表面の温度を一定に保つための消費電力使用量を測定する。これを５回繰り返し、平均放熱量（Ｗ）を算出したものを乾燥時のデータとした。また、前記の試料を２４時間純水に浸漬したあと、軽く水分を絞った後、上記と同様の測定を行った結果を湿潤時のデータとした。
【００４５】
［実施例１］
島成分としてポリエチレンテレフタレート（２８０℃における溶融粘度が１２００ポイズ）、海成分として５−ナトリウムスルホイソフタル酸６モル％と数平均分子量４０００のポリエチレングリコール６重量％を共重合したポリエチレンテレフタレート（２８０℃における溶融粘度が１７５０ポイズ）を用い（溶解速度比（海／島）＝２３０）、海：島＝３０：７０、島数＝８３６の海島型複合未延伸繊維を、紡糸温度２８０℃、紡糸速度１５００ｍ／分で溶融紡糸して一旦巻き取った。得られた未延伸糸を、延伸温度８０℃、延伸倍率２．５倍でローラー延伸し、次いで１５０℃で熱セットして巻き取った。得られた海島型複合延伸糸は５６ｄｔｅｘ／１０ｆｉｌであり、透過型電子顕微鏡ＴＥＭによる繊維横断面を観察したところ、島の形状は丸形状でかつ島の径は７００ｎｍであった。
【００４６】
次いで、該海島型複合繊維糸条（フィラメント糸Ａ用糸条）だけを用いて４６Ｇ、３０インチの丸編機（福原精機（株）製ＶＸＣ−３Ｓ）にて天竺組織の丸編地を編成した。得られた編地の海島型複合延伸糸の海成分を除去するために、２．５％ＮａＯＨ水溶液で、７０℃にて３０％アルカリ減量した。その後、１３０℃かつ３０分間の高圧染色、親水処理、樹脂加工を施し、最終セットとして１７０℃の乾熱セット行った。
【００４７】
得られた編地を走査型電子顕微鏡ＳＥＭで生地表面および断面を観察したところ、海成分は完全に溶解除去されており、均一に開繊されていることを確認した。また、該編地の表裏両方の表面には単繊維径が７００ｎｍのフィラメント糸Ａのみが露出していた。また、該編地は、表１に示すように摩擦係数が大きく、また、衣料の振動が小さく良好であった。
かかる編地を用いてＴシャツ（スポーツウエアー）を縫製し、着用したところ、皮膚密着性に優れ、ナノファイバー独特のヌメリ感のあるしっとりとした風合いを持ち、非常に着用快適性に優れていた。
【００４８】
［実施例２］
実施例１で得られた海島型複合繊維糸条（フィラメント糸Ａ用糸条）とポリウレタンモノフィラメント糸（オペロンテックス（株）製、総繊度２２ｄｔｅｘ／１ｆｉｌ）を使用し、実施例１と同様に丸編地を編成した。得られた編地を９０℃にて湿熱処理した後、プレセットとして１８０℃で乾熱セットを行い、その後、海島型複合糸の海成分を除去するために、２．５％ＮａＯＨ水溶液で、７０℃にて３０％アルカリ減量した。その後、１３０℃かつ３０分間の高圧染色を行い、親水処理、樹脂加工を施した後、最終セットとして１７０℃の乾熱セット行った。
【００４９】
得られた編地を走査型電子顕微鏡ＳＥＭで生地表面および断面を観察したところ、海成分は完全に溶解除去されており、均一に開繊されていることを確認した。また、該編地の表裏両方の表面には単繊維径が７００ｎｍのフィラメント糸Ａのみが露出していた。該編地は、表１に示すように摩擦係数が大きく、また、衣料の振動が小さく良好であった。また、皮膚刺激性は、水分蒸散量測定（テヴァメーター  ＣＫ社製）で０．９、紅斑測定（メグザメーター  ＣＫ社製）で２８と、皮膚刺激性が抑制され良好であった。また、放熱量は乾燥時１．４Ｗ、湿潤時３．３Ｗであった。
【００５０】
かかる編地を用いてＴシャツ（スポーツウエアー）を縫製した後、着用しマラソンを行ったところ、皮膚密着性に優れ、ナノファイバー独特のヌメリ感のあるしっとりとした風合いを持ち、非常に着用快適性に優れていた。
また、前記編地を用いてスパッツを縫製し、着用したところ、ナノファイバー独特の柔らかくヌメリ感のある風合いを有しており、伸縮性、皮膚追従性が良く、非常に着用快適性に優れていた。
【００５１】
［実施例３］
実施例１で得られた海島型複合繊維糸条（フィラメント糸Ａ用糸条）だけを用いて２８Ｇ、９０インチのトリコット経編機（独カールマイヤー社製ＫＳ４ＳＵ）を使用し、メッシュ組織の単層トリコット編地を編成し、得られた編地を２．５％ＮａＯＨ水溶液で、７０℃にて３０％アルカリ減量後、１３０℃かつ３０分間の高圧染色を行い、最終セットとして１７０℃の乾熱セット行った。
【００５２】
得られた編地を走査型電子顕微鏡ＳＥＭで生地表面および断面を観察したところ、海成分は完全に溶解除去されており、均一に開繊されていることを確認した。また、該編地の表裏両方の表面には単繊維径が７００ｎｍのフィラメント糸Ａのみが露出していた。該編地は、表１に示すように摩擦係数が大きく、また、衣料の振動が小さく良好であった。
【００５３】
かかる編地を用いてＴシャツ（スポーツウエアー）を縫製し、着用したところ、皮膚密着性に優れ、ナノファイバー独特のピーチタッチ調のしっとりとした風合いを持ち、非常に着用快適性に優れていた。
【００５４】
［比較例１］
ポリエステルフィラメント糸（帝人ファイバー（株）製、総繊度３５ｄｔｅｘ／７２ｆｉｌ、非捲縮）を使用して４６Ｇ、３０インチの丸編機（福原精機（株）製ＶＸＣ−３Ｓ）にて天竺組織の丸編地を編成した。得られた編地は、１３０℃かつ３０分間の高圧染色、親水処理、樹脂加工を施し、最終セットとして１７０℃の乾熱セット行った。
得られた編地は、表１に示すように摩擦係数が小さく、また、衣料の振動が大きいものであった。
【００５５】
［比較例２］
ポリエステルフィラメント糸（帝人ファイバー（株）製、総繊度３５ｄｔｅｘ／７２ｆｉｌ、非捲縮）とポリウレタンモノフィラメント糸（旭化成せんい（株）製、総繊度３３ｄｔｅｘ／１ｆｉｌ）を使用し比較例１と同様に丸編地を作成した。
得られた編地は、衣服の振動が小さかったが、着用圧が大きく着用快適性に劣るものであった。また、皮膚刺激性は、水分蒸散量測定（テヴァメーター  ＣＫ社製）で１．５、紅斑測定（メグザメーター  ＣＫ社製）で９３と、皮膚刺激性が大きく不良であった。また、放熱量は乾燥時０．９Ｗ、湿潤時２．２Ｗと実施例２より低いものであった。
【００５６】
［比較例３］
ポリエステルフィラメント糸（帝人ファイバー（株）製、総繊度３５ｄｔｅｘ／７２ｆｉｌ、非捲縮）を使用して実施例３と同様にメッシュ組織の単層トリコット編地を作成した。
得られた編地は、表１に示すように摩擦係数が小さく、また、衣料の振動が大きいものであった。
【００５７】
［比較例４］
実施例１で得られた海島型複合繊維糸条とポリウレタンモノフィラメント糸（オペロンテックス（株）製、総繊度２２ｄｔｅｘ／１ｆｉｌ）を使用し、該海島型複合繊維糸条を３本引き揃えたのち、２８Ｇ、３０インチの丸編機（福原精機（株）製ＸＬ−３ＦＡ）にて天竺組織の丸編地を編成した。得られた編地は実施例１と同様に染色、仕上げセットを行った。
得られた編地を走査型電子顕微鏡ＳＥＭで生地表面および断面を観察したところ、海成分は完全に溶解除去されており、均一に開繊されていることを確認した。また、該編地の表裏両方の表面には単繊維径が７００ｎｍのフィラメント糸Ａのみが露出していた。しかしながら該編地は生地が厚く、風合いは硬く、表1が示すように摩擦係数はやや小さく、また衣料の振動もやや大きいものとなった。
【００５８】
【表１】
2010007186.tif 000002
【産業上の利用可能性】
【００５９】
本発明によれば、衣料として着用した際に衣料の振動を軽減することが可能な衣料用布帛および該布帛を用いてなる衣料が提供され、その工業的価値は極めて大である。